(57)【要約】  乾燥中におけるハニカム成形体内の温度分布のバラツキが小さく均一に乾燥でき、良好な品質のハニカム乾燥体を生産性良く得るハニカム成形体の乾燥方法を提供するものであり、セラミック原料、及び水を含有する原料組成物から構成され、一方の端面から他方の端面まで延びる複数のセルを区画形成するセル壁を備える未焼成のハニカム成形体の乾燥方法であって、未焼成のハニカム成形体の中心部の温度を１００℃以下に維持しながら未焼成のハニカム成形体について誘電乾燥を行い、未焼成のハニカム成形体が乾燥前に含む全水分の３０〜７０％の水分を除去した第１次乾燥ハニカム成形体を得る誘電乾燥工程と、誘電乾燥工程によって得られた第１次乾燥ハニカム成形体についてマイクロ波乾燥を行って残余の水分を除去したハニカム乾燥体を得るマイクロ波乾燥工程と、を有するハニカム成形体の乾燥方法。
2017169104.tif 000002
【特許請求の範囲】
【請求項１】
セラミック原料、及び水を含有する原料組成物から構成され、一方の端面である第１端面から他方の端面である第２端面まで延びる複数のセルを区画形成するセル壁を備える未焼成のハニカム成形体の乾燥方法であって、
前記未焼成のハニカム成形体の中心部の温度を１００℃以下に維持しながら前記未焼成のハニカム成形体について誘電乾燥を行い、前記未焼成のハニカム成形体が乾燥前に含む全水分の３０〜７０％の水分を除去した第１次乾燥ハニカム成形体を得る誘電乾燥工程と、
前記誘電乾燥工程によって得られた前記第１次乾燥ハニカム成形体についてマイクロ波乾燥を行って残余の水分を除去したハニカム乾燥体を得るマイクロ波乾燥工程と、を有するハニカム成形体の乾燥方法。
【請求項２】
前記誘電乾燥工程に供する前記未焼成のハニカム成形体の乾燥前の含水率が、２０〜６０％である請求項１に記載のハニカム成形体の乾燥方法。
【請求項３】
前記誘電乾燥工程に供する前記未焼成のハニカム成形体は円柱状であり、前記未焼成のハニカム成形体の端面における直径が５０〜２００ｍｍであり、前記未焼成のハニカム成形体の前記セルの延びる方向の長さが１５０〜３５０ｍｍであり、前記未焼成のハニカム成形体の前記セル壁の厚さが５０〜３５０μｍである請求項１または２に記載のハニカム成形体の乾燥方法。
【請求項４】
セラミックス材料に添加剤を加えて得られた原料を混練し、坏土とした後、前記坏土をハニカム形状に押出成形して、ハニカム成形体を作製するハニカム成形体作製工程と、
作製した前記ハニカム成形体を、請求項１〜３のいずれか一項に記載のハニカム成形体の乾燥方法によって乾燥してハニカム乾燥体を得る乾燥工程と、
得られた前記ハニカム乾燥体を焼成し、ハニカム構造体を得る焼成工程と、を有するハニカム構造体の製造方法。
【発明の詳細な説明】
【技術分野】
【０００１】
本発明は、ハニカム成形体の乾燥方法及びハニカム構造体の製造方法に関する。更に詳しくは、本発明は、乾燥中におけるハニカム成形体内の温度分布のバラツキが小さく均一に乾燥でき、良好な品質のハニカム乾燥体を生産性良く得ることができるハニカム成形体の乾燥方法及びハニカム構造体の製造方法に関する。
【背景技術】
【０００２】
従来、セラミックス製のハニカム構造体は、触媒担体や各種フィルタ等に広く用いられている。また、このセラミックス製のハニカム構造体は、ディーゼルエンジンから排出される粒子状物質（パティキュレートマター（ＰＭ））を捕捉するためのディーゼルパティキュレートフィルタ（ＤＰＦ）としても使用されている。【０００３】
このようなハニカム構造体は、一般に、坏土を押出成形して、ハニカム形状の成形体（ハニカム成形体）を作製し、このハニカム成形体を乾燥した後に、焼成して、得ることができる。なお、坏土は、セラミックス材料に、水、バインダ等の各種添加剤を加えて得られた原料を混練して得られる。【０００４】
そして、ハニカム成形体を乾燥する手段としては、以下の方法が知られている。具体的には、単に室温条件下に放置する自然乾燥法、ガスバーナで発生させた熱風を導入して乾燥を行う熱風乾燥法、誘電乾燥法、マイクロ波を利用したマイクロ波乾燥法等が知られている（例えば、特許文献１、２を参照）。なお、誘電乾燥法は、ハニカム成形体の上方と下方とに設けた電極間に電流を流すことによって発生させた高周波エネルギーを利用して乾燥を行う方法である。
【先行技術文献】
【特許文献】
【０００５】
【特許文献１】特開昭６３−１６６７４５号公報
【特許文献２】特開２００２−２８３３２９号公報
【発明の概要】
【発明が解決しようとする課題】
【０００６】
しかしながら、特許文献１、２に記載のハニカム構造体の乾燥方法のように誘電乾燥またはマイクロ波乾燥のみを用いて乾燥させる方法であると、以下の問題がある。即ち、例えばコージェライト製のハニカム成形体の乾燥工程において、誘電乾燥及びマイクロ波乾燥では各々加熱分布を持って乾燥が進行していく。そのため、ハニカム成形体の一方の端部、他方の端部、及び、これらの中間部における寸法に大きな差異が生じた状態で乾燥が進むことになる。その結果、得られるハニカム乾燥体は、規定の寸法に収まらないことがある。そのため、ハニカム乾燥体において外周部を研削するなどの方法により寸法を調整する手間が増え、最終的な製品であるハニカム構造体の生産性の低下や生産が困難となるという問題が生じてしまうことがある。【０００７】
本発明は、上述した問題に鑑みてなされたものである。本発明は、乾燥中におけるハニカム成形体内の温度分布のバラツキが小さく均一に乾燥でき、良好な品質のハニカム乾燥体を生産性良く得ることができるハニカム成形体の乾燥方法及びハニカム構造体の製造方法を提供するものである。
【課題を解決するための手段】
【０００８】
［１］  セラミック原料、及び水を含有する原料組成物から構成され、一方の端面である第１端面から他方の端面である第２端面まで延びる複数のセルを区画形成するセル壁を備える未焼成のハニカム成形体の乾燥方法であって、前記未焼成のハニカム成形体の中心部の温度を１００℃以下に維持しながら前記未焼成のハニカム成形体について誘電乾燥を行い、前記未焼成のハニカム成形体が乾燥前に含む全水分の３０〜７０％の水分を除去した第１次乾燥ハニカム成形体を得る誘電乾燥工程と、前記誘電乾燥工程によって得られた前記第１次乾燥ハニカム成形体についてマイクロ波乾燥を行って残余の水分を除去したハニカム乾燥体を得るマイクロ波乾燥工程と、を有するハニカム成形体の乾燥方法。【０００９】
［２］  前記誘電乾燥工程に供する前記未焼成のハニカム成形体の乾燥前の含水率が、２０〜６０％である前記［１］に記載のハニカム成形体の乾燥方法。【００１０】
［３］  前記誘電乾燥工程に供する前記未焼成のハニカム成形体は円柱状であり、前記未焼成のハニカム成形体の端面における直径が５０〜２００ｍｍであり、前記未焼成のハニカム成形体の前記セルの延びる方向の長さが１５０〜３５０ｍｍであり、前記未焼成のハニカム成形体の前記セル壁の厚さが５０〜３５０μｍである前記［１］または［２］に記載のハニカム成形体の乾燥方法。【００１１】
［４］  セラミックス材料に添加剤を加えて得られた原料を混練し、坏土とした後、前記坏土をハニカム形状に押出成形して、ハニカム成形体を作製するハニカム成形体作製工程と、作製した前記ハニカム成形体を、前記［１］〜［３］のいずれかに記載のハニカム成形体の乾燥方法によって乾燥してハニカム乾燥体を得る乾燥工程と、得られた前記ハニカム乾燥体を焼成し、ハニカム構造体を得る焼成工程と、を有するハニカム構造体の製造方法。
【発明の効果】
【００１２】
本発明のハニカム成形体の乾燥方法によれば、乾燥中におけるハニカム成形体内の温度分布のバラツキが小さく均一に乾燥でき、良好な品質のハニカム乾燥体を生産性良く得ることができる。【００１３】
本発明のハニカム構造体の製造方法によれば、良好な品質のハニカム構造体を生産性良く得ることができる。
【図面の簡単な説明】
【００１４】
【図１】本発明のハニカム成形体の乾燥方法における乾燥対象の一実施形態を模式的に示す斜視図である。
【図２】本発明のハニカム成形体の乾燥方法における水分除去率と円筒度との関係を示すグラフである。
【図３】実施例１におけるハニカム成形体の乾燥後のハニカム乾燥体の外径と高さの測定値を示すグラフである。
【図４】実施例５におけるハニカム成形体の乾燥後のハニカム乾燥体の外径と高さの測定値を示すグラフである。
【図５】比較例１におけるハニカム成形体の乾燥後のハニカム乾燥体の外径と高さの測定値を示すグラフである。
【図６】比較例３におけるハニカム成形体の乾燥後のハニカム乾燥体の外径と高さの測定値を示すグラフである。
【発明を実施するための形態】
【００１５】
以下、本発明の実施の形態について、図面を参照しながら具体的に説明する。本発明は以下の実施の形態に限定されるものではない。本発明の趣旨を逸脱しない範囲で、当業者の通常の知識に基づいて、以下の実施の形態に対し適宜変更、改良等が加えられたものも本発明の範囲に入ることが理解されるべきである。
【００１６】
（１）ハニカム成形体の乾燥方法：
本発明のハニカム成形体の乾燥方法は、セラミック原料、及び水を含有する原料組成物から構成され、一方の端面である第１端面１１から他方の端面である第２端面１２まで延びる複数のセル２を区画形成するセル壁１を備える未焼成のハニカム成形体１００の乾燥方法である。つまり、本発明のハニカム成形体の乾燥方法は、未焼成のハニカム成形体に対して、乾燥を行う方法である。具体的には、本発明のハニカム成形体の乾燥方法は、乾燥していない未焼成のハニカム成形体（即ち、水分を含み粘土状のハニカム成形体）から乾燥した未焼成のハニカム成形体（ハニカム乾燥体）を製造する方法である。なお、未焼成のハニカム成形体とは、セラミック原料の粒子が、原料組成物をハニカム形状に成形したときの粒子形状を維持した状態で存在し、セラミック原料が焼結していない状態のものをいう。図１は、本発明のハニカム成形体の乾燥方法における乾燥対象の一実施形態を模式的に示す斜視図である。
【００１７】
本発明のハニカム成形体の乾燥方法は、誘電乾燥工程とマイクロ波乾燥工程とを有している。誘電乾燥工程は、未焼成のハニカム成形体の中心部の温度を１００℃以下に維持しながら未焼成のハニカム成形体について誘電乾燥を行い、未焼成のハニカム成形体の全水分の３０〜７０％の水分を含む第１次乾燥ハニカム成形体を得る工程である。また、マイクロ波乾燥工程は、誘電乾燥工程によって得られた第１次乾燥ハニカム成形体についてマイクロ波乾燥を行ってハニカム乾燥体を得る工程である。
【００１８】
このようなハニカム成形体の乾燥方法によれば、誘電乾燥とマイクロ波乾燥の配分を最適に決定することで、乾燥中におけるハニカム成形体内の温度分布のバラツキが小さくなる。そのため、得られるハニカム乾燥体の寸法（セルの延びる方向の寸法）のバラツキが改善される。その結果、製品の品質が確保し易くなり、生産性が向上する。
【００１９】
（１−１）誘電乾燥工程：
本工程においては、未焼成のハニカム成形体が乾燥前に含む全水分の３０〜７０％の水分を除去した第１次乾燥ハニカム成形体を得る。即ち、未焼成のハニカム成形体が乾燥前に含む全水分の３０〜７０％の水分が除去された段階で本工程は終了となり、マイクロ波乾燥工程に移行することになる。誘電乾燥は、製品の中央部から加熱し、マイクロ波乾燥は外表面から加熱される。どちらか一方の乾燥方法のみで乾燥させると、加熱が中央部又は外表面に集中する。そこで、両乾燥方法を組合せることにより、中央部と外表面との温度差を小さくすることができる。但し、先にマイクロ波乾燥を行うと、外表面が先に加熱されることによって外皮（外表面）からの乾燥収縮が生じるので、製品（ハニカム成形体）内部に圧力が加わりセルの変形が発生する。
【００２０】
図２は、本発明のハニカム成形体の乾燥方法における第１次乾燥ハニカム成形体の含水率と円筒度との関係を示すグラフである。なお、円筒度は、ハニカム乾燥体を、そのセルの延びる方向（図１中のＸ方向）に複数の位置で寸法（外径（図１中の符号Ｙ参照））を測定したときの最大寸法と最小寸法との差を意味する。
【００２１】
第１次乾燥ハニカム成形体の含水率が上記範囲内であるか否かについては、以下のように判断する。乾燥前の未焼成のハニカム成形体の含水率は、湿式混合粉を赤外線加熱式水分計で測定することにより算出する。第一次乾燥ハニカム成形体の含水率については、乾燥前の未焼成ハニカム成形体の重量及び誘電乾燥後のハニカム成形体（第１次乾燥ハニカム成形体）の重量を測定し、飛散した水分の量から計算する。このようにして未焼成のハニカム成形体が乾燥前に含む全水分の３０〜７０％の水分が除去された第１次乾燥ハニカム成形体を得ることができる。なお、予め複数の乾燥条件で誘電乾燥を行い、第１次乾燥ハニカム成形体の含水率が上記範囲内となる条件を確認しておくことができる。
【００２２】
第１次乾燥ハニカム成形体は、上記のように、未焼成のハニカム成形体が乾燥前に含む全水分の３０〜７０％の水分を除去したものであることが必要である。そして、第１次乾燥ハニカム成形体は、未焼成のハニカム成形体が乾燥前に含む全水分の４０〜６０％の水分を除去したものであることが好ましい。更に、第１次乾燥ハニカム成形体は、未焼成のハニカム成形体が乾燥前に含む全水分の４０〜５０％の水分を除去したものであることが更に好ましい。
【００２３】
本工程においては、未焼成のハニカム成形体の中心部の温度を１００℃以下に維持しながら未焼成のハニカム成形体について誘電乾燥を行うことが必要である。このように未焼成のハニカム成形体の中心部の温度を１００℃以下に維持することにより、未焼成のハニカム成形体において局所的に乾燥してしまう部分の発生を防止することができる。局所的に乾燥してしまう部分が発生すると、その部分において熱応力が生じてクラックが発生し易くなるためである。なお、未焼成のハニカム成形体の中心部の温度を測定するのは、誘電乾燥においてこの中心部が最も温度が高いためである。即ち、この中心部が１００℃以下であれば、その他の部分も１００℃以下となるためである。未焼成のハニカム成形体の中心部の温度は、光ファイバー温度計により測定した値である。
【００２４】
本工程において、未焼成のハニカム成形体の中心部の温度を１００℃以下に維持しながら未焼成のハニカム成形体について誘電乾燥を行う条件は、適宜決定することができる。具体的には、予備試験で小型測温装置を製品（乾燥前の未焼成のハニカム成形体）に埋め込み、中心部の温度を１００℃以下に保つことができる乾燥機の出力及び乾燥時間を決定する。誘電乾燥を行う条件は、このようにして設定することができる。
【００２５】
含水率は、製品の要求特性によって異なるので、含水率に応じて乾燥機の出力及び乾燥時間を設定する。対応可能な含水率は２０〜６０％の範囲にある。なお、「未焼成のハニカム成形体」の含水率は、湿式混合粉を赤外線加熱式水分計にて測定した値である。
【００２６】
本工程である未焼成のハニカム成形体の誘電乾燥では、一般的に１０〜５０ＭＨｚの周波数が用いられる。
【００２７】
（１−１−１）未焼成のハニカム成形体の成形：
未焼成のハニカム成形体は、従来公知の方法で作製できる。具体的には、まず、セラミック原料及び水を含有する原料組成物を成形して、一方の端面である第１端面から他方の端面である第２端面まで延びる複数のセルを区画形成するセル壁を備える未焼成のハニカム成形体を形成する。
【００２８】
原料組成物に含有されるセラミック原料としては、コージェライト化原料、コージェライト、炭化珪素、珪素−炭化珪素系複合材料、ムライト、及びチタン酸アルミニウムからなる群より選択される少なくとも１種が好ましい。なお、コージェライト化原料とは、シリカが４２〜５６質量％、アルミナが３０〜４５質量％、マグネシアが１２〜１６質量％の範囲に入る化学組成となるように配合されたセラミック原料である。そして、コージェライト化原料は、焼成されてコージェライトになるものである。
【００２９】
原料組成物は、上記セラミック原料と水以外に、分散媒、有機バインダ、無機バインダ、造孔材、界面活性剤等を混合して調製することができる。各原料の組成比は、特に限定されず、作製しようとするハニカム構造体の構造、材質等に合わせた組成比とすることが好ましい。
【００３０】
原料組成物を成形する際には、まず、原料組成物を混練して坏土とし、得られた坏土をハニカム形状に成形する。原料組成物を混練して坏土を形成する方法としては、例えば、ニーダー、真空土練機等を用いる方法を挙げることができる。坏土を成形してハニカム成形体を形成する方法としては、例えば、押出成形、射出成形等の公知の成形方法を用いることができる。具体的には、所望のセル形状、隔壁（セル壁）の厚さ、セル密度を有する口金を用いて押出成形してハニカム成形体を形成する方法等を好適例として挙げることができる。口金の材質としては、摩耗し難い超硬合金を用いることができる。
【００３１】
未焼成のハニカム成形体のセル形状（セルが延びる方向に直交する断面におけるセル形状）としては、特に制限はない。セル形状としては、三角形、四角形、六角形、八角形、円形、あるいはこれらの組合せを挙げることができる。
【００３２】
ハニカム成形体の形状としては、円柱状、楕円柱状、端面が「正方形、長方形、三角形、五角形、六角形、八角形等」の多角柱状等を挙げることができる。
【００３３】
未焼成のハニカム成形体は、上記の通り、円柱状とすることができ、この場合、未焼成のハニカム成形体の端面における直径は５０〜２００ｍｍとすることが好ましい。また、未焼成のハニカム成形体は、セルの延びる方向の長さが１５０〜３５０ｍｍであることが好ましい。未焼成のハニカム成形体は、セル壁の厚さが５０〜３５０μｍであることが好ましい。上記のような条件を満たす未焼成のハニカム成形体を乾燥する場合、乾燥中におけるハニカム成形体内の温度分布のバラツキが更に小さく均一に乾燥できる。そのため、更に良好な品質のハニカム乾燥体を生産性良く得ることができる。
【００３４】
（１−２）マイクロ波乾燥工程：
本工程であるハニカム成形体のマイクロ波乾燥では、一般的に１，０００〜１０，０００ＭＨｚの周波数が用いられる。
【００３５】
本工程におけるマイクロ波乾燥におけるマイクロ波の出力は、ハニカム成形体に含まれるバインダ等の発火の可能性を考慮して、ハニカム乾燥体の温度が１５０℃を超えないように設定する。乾燥時間は、残存する水分が焼成工程に影響しないレベルに下がるようにハニカム成形体の重量を測定して設定する。
【００３６】
（２）ハニカム構造体の製造方法：
本発明のハニカム構造体の製造方法の一実施形態としては、ハニカム成形体作製工程と、乾燥工程と、焼成工程と、を有している。これらの工程により、ハニカム構造体を製造することができる。本発明のハニカム構造体の製造方法によれば、良好な品質の（即ち、ハニカム構造体の側面全体での最大寸法と最小寸法との差（円筒度）が小さい）ハニカム構造体を生産性良く得ることができる。
【００３７】
ハニカム成形体作製工程では、まず、上述したように坏土を作製できる。即ち、セラミック原料（セラミックス材料）に、水、バインダ等の各種添加剤を加えて得られた原料を混練し、坏土とする。その後、この坏土を押出成形して、ハニカム形状の成形体（ハニカム成形体）を作製する。
【００３８】
乾燥工程では、ハニカム成形体作製工程で作製したハニカム成形体を上述した本発明のハニカム成形体の乾燥方法によって乾燥して、ハニカム乾燥体を得る。
【００３９】
焼成工程では、乾燥工程で得られたハニカム乾燥体を焼成してハニカム構造体を得る。焼成条件は、従来公知の条件を適宜採用することができる。
【実施例】
【００４０】
以下、本発明を、実施例により更に具体的に説明する。本発明は、これらの実施例によって何ら限定されるものではない。【００４１】
（実施例１）
まず、セラミック原料としてアルミナ、カオリン及びタルクを混合したコージェライト化原料を用い、有機バインダを含む結合材、造孔材、分散媒として水（７３質量％）を混合し、混練して坏土を得た。【００４２】
得られた坏土を押出成形し、セルの延びる方向に直交する断面形状が正方形であるセルを有する未焼成のハニカム成形体を得た。この未焼成のハニカム成形体は、直径（図１中のＹ方向の最大長さ）１２６ｍｍ、長さ（セルの延びる方向の長さ（図１中のＸ方向の長さ））２２０ｍｍであり、外形が円柱状であった。【００４３】
得られた未焼成のハニカム成形体は、含水率が４２％であり、セル密度が４０個／ｃｍ２であり、セル壁の厚さが２１０μｍであり、質量が１２５０ｇであった。このような未焼成のハニカム成形体を２個用意し、これらについて以下のようにして乾燥操作を行った。【００４４】
得られた未焼成のハニカム成形体に対して、誘電乾燥装置を使用して、周波数１３ＭＨｚ、出力５ｋＷ、加熱時間５００秒間として、バッチで誘電乾燥を行った（誘電乾燥工程）。このようにして、未焼成のハニカム成形体が乾燥前に含む全水分の６４％の水分を除去した第１次乾燥ハニカム成形体を得た。なお、上記乾燥条件によれば、未焼成のハニカム成形体の中心部の温度は１００℃となることを光ファイバー温度計による測定で予め確認した。なお、表１中、未焼成のハニカム成形体が乾燥前に含む全水分から除去された水分の割合を「水分除去率（％）」と示す。【００４５】
次に、マイクロ波乾燥装置を使用して、第１次乾燥ハニカム成形体について、周波数２４５０ＭＨｚ、出力５ｋＷ、加熱時間３００秒間として、バッチでマイクロ波乾燥を行い、残余の水分を除去した（マイクロ波乾燥工程）。【００４６】
次に、マイクロ波乾燥後の第１次乾燥ハニカム成形体（ハニカム乾燥体）について、含水率を測定して、ハニカム乾燥体が乾燥されていることを確認した。その結果、ハニカム乾燥体の含水率は、２％であった。【００４７】
また、ハニカム乾燥体について、一方の端面である第１端面から他方の端面である第２端面までの間の複数個所における寸法を測定した（図３は、２つのハニカム乾燥体についての測定結果を示す）。その結果、ハニカム乾燥体の側面全体での最大寸法と最小寸法との差（円筒度）は、０．８ｍｍであり、良好な品質のハニカム乾燥体を生産性良く得ることができた。なお、円筒度は、複数のハニカム乾燥体における平均値で示す。図３中、「高さ」は、セルの延びる方向の位置（図１中のＸ方向の位置）を示す。また、図３中、「外径」は、ハニカム乾燥体の直径（図１中のＹ方向の最大長さ）を示す。図４〜図６も同様である。円筒度は、１ｍｍ以下であることがよい。【００４８】
また、得られたハニカム乾燥体について焼成を行い、ハニカム焼成体の側面全体での最大寸法と最小寸法との差（円筒度）を算出した。その結果は、１．０ｍｍであった。本実施例では、一方の端部、他方の端部、及び、これらの中間部における寸法の差異が小さい良好な品質のハニカム構造体を生産性良く得ることができた。なお、焼成条件は、従来公知の条件で行った（具体的には、最高温度１４００℃で５時間）。【００４９】
【表１】
2017169104.tif 000003
【００５０】
【表２】
2017169104.tif 000004
【００５１】
（実施例２〜５、比較例１〜４）
表１、表２に示すように条件を変更した以外は、実施例１と同様にして未焼成のハニカム成形体を乾燥した。この乾燥方法における結果を表１、表２に示す。【００５２】
実施例４、５では、未焼成のハニカム成形体の含水率は２３％であった。また、比較例２では、実施例１で使用した未焼成のハニカム成形体と同じハニカム成形体を使用し、未焼成のハニカム成形体が乾燥前に含む全水分の２６％の水分が除去された乾燥ハニカム成形体を得た。この比較例２では、誘電乾燥工程からマイクロ波乾燥工程に移行した際にハニカム成形体にキレの発生があった。なお、「キレ」とは、ハニカム成形体の隔壁の一部が裂けた状態のことをいう。【００５３】
なお、実施例２〜５、比較例１〜４においても、実施例１の場合と同様に、得られたハニカム乾燥体について焼成を行った後の円筒度を測定した。その結果を表２に示す。【００５４】
表１、表２から、実施例１〜５のハニカム成形体の乾燥方法によれば、比較例１〜４のハニカム成形体の乾燥方法に比べて、乾燥分布が小さくて均一に乾燥でき、良好な品質のハニカム乾燥体を生産性良く得ることができることが分かる。【００５５】
また、得られるハニカム構造体においても円筒度が良好であり、本発明のハニカム構造体の製造方法によれば、良好な品質のハニカム構造体を生産性良く得ることができることが分かる。
【産業上の利用可能性】
【００５６】
本発明のハニカム成形体の乾燥方法は、自動車等の排ガスを浄化するフィルタの製造工程として好適に利用することができる。本発明のハニカム構造体の製造方法は、自動車等の排ガスを浄化するフィルタの製造方法として採用することができる。
【符号の説明】
【００５７】
１：セル壁、２：セル、１１：第１端面、１２：第２端面、１００：ハニカム成形体、Ｘ：セルの延びる方向（高さ）、Ｙ：直径（外径）。
【図１】
2017169104.tif 000005
【図２】
2017169104.tif 000006
【図３】
2017169104.tif 000007
【図４】
2017169104.tif 000008
【図５】
2017169104.tif 000009
【図６】
2017169104.tif 000010
【国際調査報告】
2017169104.tif 000011
2017169104.tif 000012
2017169104.tif 000013
2017169104.tif 000014